(57)【要約】  歯肉縁圧排糸（３４）は、編まれた、組まれた、織られた、または、撚られた圧排糸を形成すべく組合わされた二つ以上のストランド(３６、３８、４０、４２)から構成されている。少なくなくとも一つ以上のストランド(３６、３８、４０)は、吸収力のある材料から作られ、かつ、もう一方のストランド（４２）は、ナイロン、ポリエステル、ガラス繊維または金属のような耐低質化材料から作られる。吸収力のあるストランド（３６、３８、４０）には、活性剤が含浸されている。耐低質化性ストランド（４２）は、活性剤によって退化されない。耐低質化性ストランド（４２）は糸のパターンの一部であるので、圧排糸（３４）は、糸の固有の変形特性に悪影響を与えることなく、より丈夫に作られ得る。
2008502445.tif 000002
【特許請求の範囲】
【請求項１】
少なくとも一つの吸収力のあるストランドと少なくとも一つの耐低質化ストランドであって、該吸収力のあるストランドおよび耐低質化ストランドは、編まれた、組まれた、織られた、または、撚られた、変形可能な圧排糸を形成すべくインタロックされている少なくとも一つの吸収力のあるストランドと少なくとも一つの耐低質化ストランド、および
該吸収力のあるストランド内に含浸された活性剤、を備え、
該耐低質化ストランドは、活性剤による質の低下に耐えることを特徴とする歯肉縁圧排糸。
【請求項２】
該吸収力のあるストランドの材料は、綿を備えることを特徴とする請求項１に記載の歯肉縁圧排糸。
【請求項３】
該耐低質化ストランドは、合成有機ポリマーを備えることを特徴とする請求項１に記載の歯肉縁圧排糸。
【請求項４】
該耐低質化ストランドは、ナイロン、ポリエステル、ガラス繊維、炭素繊維、または、セラミックを備えることを特徴とする請求項１に記載の歯肉縁圧排糸。
【請求項５】
吸収力のあるストランドと耐低質化ストランドとの比率は、約３対１であることを特徴とする請求項１に記載の歯肉縁圧排糸。
【請求項６】
該活性剤は、カリウム硫酸アルミニウム、アルミニウム硫酸アンモニウム、硫酸アルミニウム、クロロ水和アルミニウム、酢酸アルミニウム、塩化アルミニウム、硫酸第２鉄、塩基性硫酸鉄、塩化第２鉄、および、それらの混合物から成る群から選ばれた止血剤を備えることを特徴とする請求項１に記載の歯肉縁圧排糸。
【請求項７】
該活性剤は、エピネフリン、プロピルヘキセドリン、および、それらの組合せ、から成る群から選ばれた血管収縮薬を備えることを特徴とする請求項１に記載の歯肉縁圧排糸。
【請求項８】
該耐低質化ストランドは、２mm未満の厚みを有することを特徴とする請求項１に記載の歯肉縁圧排糸。
【請求項９】
該耐低質化ストランドは、圧排糸に放射線不透過性を与える金属を備えることを特徴とする請求項１に記載の歯肉縁圧排糸。
【請求項１０】
編まれた、組まれた、織られた、または、撚られた、変形可能な圧排糸を形成すべくインタロックされた少なくとも一つのストランドであって、一つ以上の種類の吸収力のある繊維と一つ以上の種類の耐低質化繊維とを備える少なくとも一つのストランド、および
該圧排糸の該吸収力のある繊維に含浸された活性剤、を備え、
該耐低質化繊維が該活性剤による質の低下に抵抗することを特徴とする歯肉縁圧排糸。
【請求項１１】
各々のストランドは、吸収力のある繊維と耐低質化繊維とを備えることを特徴とする請求項１０に記載の歯肉縁圧排糸。
【請求項１２】
該吸収力のある繊維は、綿を備えることを特徴とする請求項１０に記載の歯肉縁圧排糸。
【請求項１３】
該耐低質化繊維は、合成ポリマー、ナイロン、ポリエステル、ガラス繊維、炭素繊維、セラミック繊維、または、金属繊維のうちの少なくとも一つを備えることを特徴とする請求項１０に記載の歯肉縁圧排糸。
【請求項１４】
吸収力のある繊維と耐低質化繊維との比率は、約３対１であることを特徴とする請求項１０に記載の歯肉縁圧排糸。
【請求項１５】
該活性剤は、カリウム硫酸アルミニウム、アルミニウム硫酸アンモニウム、硫酸アルミニウム、クロロ水和アルミニウム、酢酸アルミニウム、硫酸第２鉄、塩基性硫酸鉄、塩化第２鉄、および、それらの混合物から成る群から選ばれた止血剤であることを特徴とする請求項１０に記載の歯肉縁圧排糸。
【請求項１６】
該活性剤は、エピネフリン、プロピルヘキセドリン、および、それらの組合せ、から成る群から選ばれた血管収縮薬であることを特徴とする請求項１０に記載の歯肉縁圧排糸。
【請求項１７】
該耐低質化ストランドは柔軟で、０.２０mm未満の厚みを含むことを特徴とする請求項１０に記載の歯肉縁圧排糸。
【請求項１８】
該柔軟な耐低質化ストランドは、柔軟な金属ストランドを備えることを特徴とする請求項１７に記載の歯肉縁圧排糸。
【請求項１９】
該柔軟な金属ストランドは、銀を備えることを特徴とする請求項１８に記載の歯肉縁圧排糸。
【請求項２０】
該柔軟な金属ストランドは、約０.１５mm未満の厚みを有することを特徴とする請求項１８に記載の歯肉縁圧排糸。
【請求項２１】
該柔軟な金属ストランドは、約０.１mm未満の厚みを有することを特徴とする請求項１８に記載の歯肉縁圧排糸。
【請求項２２】
該柔軟な金属ストランドは、約０.０７５mm未満の厚みを有することを特徴とする請求項１８に記載の歯肉縁圧排糸。
【請求項２３】
該金属は、該圧排糸に放射線不透過性を与えることを特徴とする請求項１８に記載の歯肉縁圧排糸。
【請求項２４】
該活性剤は、カリウム硫酸アルミニウム、アルミニウム硫酸アンモニウム、硫酸アルミニウム、クロロ水和アルミニウム、酢酸アルミニウム、塩化アルミニウム、硫酸第２鉄、塩基性硫酸鉄、塩化第２鉄、および、それらの混合物から成る群から選ばれた止血剤を備えることを特徴とする請求項１７に記載の歯肉縁圧排糸。
【発明の詳細な説明】
【技術分野】
【０００１】
本発明は、歯肉縁圧排糸に関する。より詳細には、本発明は、糸を補強ないしは強化するために組み込まれた付加的なストランドまたは繊維を有する、化学的に含浸された歯肉縁圧排糸に関する。
【背景技術】
【０００２】
種々の歯科処置を実行するとき、その処置のために患者の歯を準備すべく歯肉組織を圧排させることが、しばしば望まれる。歯の印象を取る、クラウンを設置する、ブリッジ術を実行する、または他の歯科修復を実行することは、圧排された歯肉組織から利益を得る処置の例である。広く使われている、歯肉組織を圧排させる方法は、強度、柔軟性および弾性を増大するために、典型的には、組まれた、または、編まれた圧排糸の使用を含んでいる。組まれた、または、編まれた歯肉縁圧排糸の例は、Ｐｏｒｔｅｏｕｓへの特許文献１、Ｆｉｓｃｈｅｒへの特許文献２、Ｐｏｒｔｅｏｕｓ  ｅｔ  ａｌへの特許文献３およびＬｏｃｏｃｏへの特許文献４に見出されるであろう。
【０００３】
圧排糸を使う最も普通の目的は、歯についての正確で信頼できる印象をとるために、歯肉を歯から離して圧排させるためである。人工のクラウンを造るとき、クラウンが長期間、歯に対して適切に固定されたままであることを保証するためには、歯についての正確な印象を作ることが重要である。歯肉縁またはその下方の領域においての正確な印象を作ることは、特に重要である。特に歯肉縁で、正確な印象をとることに失敗すると、不成功すなわち欠陥義歯となり得る。クラウンの早い機能不全は、しばしば、クラウンを作るのに用いられる印象における不十分な縁部詳細のせいである。
【０００４】
人の歯肉、すなわち、「歯肉」は、歯肉の下の人の歯の適切な形状についての正確な印象を妨げるのみならず、クラウンの設置に先立って歯材料を除去するのに用いられる高速切削ドリルないしはバールによって裂かれ、すなわち、損傷を受けると、それは出血するかもしれない。この出血は、良好な印象をとることとさらに干渉するかもしれない。というのも、浸出する血液は、印象を取る前の歯の歯肉縁領域の適切な清潔さと乾燥とを妨げる傾向があり、印象材料がセットされ得る前に、それを正常な位置からずらす傾向があるからである。このように、歯肉縁の収縮および出血組織の存在という二重の問題が、歯肉の圧排なしに高速ドリルないしはバールでの歯の形状作りに引続く、単なる印象取りを非実用的にしている。
【０００５】
圧排糸で物理的に圧排されたとき、および／または、高速ドリルないしはバールによって偶然に切られたとき、歯肉が出血する傾向を制御するか抑制するために、圧排糸は、止血剤と共にしばしば扱われる。止血剤の一つの種類は収斂薬を含み、それは出血を抑えるためにむき出しの血管をロックないしは閉め切る。上記の特許文献１ないし４は、「ミョウバン」すなわちカリウム硫酸アルミニウムのような収斂剤の使用を議論している。
【０００６】
【特許文献１】米国特許第４，３２１，０３８号明細書
【特許文献２】米国特許第４，５２２，９３３号明細書
【特許文献３】米国特許第４，６１７，９５０号明細書
【特許文献４】米国特許第４，８９２，４８２号明細書
【発明の開示】
【発明が解決しようとする課題】
【０００７】
圧排糸を含浸させるのに用いられる多くの化学製品は、圧排糸の繊維の強度に対する有害な作用をしばしば有している。多くの圧排糸は、編まれた綿の繊維でできている。圧排糸に置かれる止血剤または収斂薬は、時間とともに糸の質を低下させ、使用の際に、それを作用させなくする。織物または組紐内の繊維が使用の際に作用しなくなると、圧排糸を歯表面の溝に挿入するのに用いられる歯科用詰め込み器具が繊維を通り抜けることができて、下にある組織を切るか、傷つけ得る。加えて、圧排糸の断片が、歯と歯肉の間に埋められたまま残り得る。さらにまた、織物の一体性または糸の織りの質の低下につれ、圧排糸の拡張性と復元性が減少する。
【０００８】
したがって、必要であるのは、止血剤を使用しながらも歯肉を適切に圧排させることができ、一方、止血剤による質の低下に抵抗し得る歯肉縁圧排糸である。
【課題を解決するための手段】
【０００９】
本発明は、止血剤のような活性剤で含浸されたとき、質の低下に耐える歯肉縁圧排糸を提供することによって、上記の問題を解決する。本発明の一実施形態によれば、圧排糸は、編物、組紐、織物、または、撚り糸の圧排糸を形成するために、二つ以上のストランドをインタロックすることによって形成される。ストランドのうちの少なくとも一つは、綿のような吸収力のある材料から作られる。吸収力のあるストランドは、止血剤のような活性剤で含浸されている。
【００１０】
編物、組紐、または、織物のパターンにおける少なくとも一つの他のストランドは、ポリマー、セラミックまたはカーボンを主成分とする材料のような耐低質化（例えば、合成）繊維から作られる。耐低質化ストランドは、一つ以上の活性剤に起因する質の低下に耐えることによって、圧排糸にさらなる構造的一体性を提供する。一つの実施形態において、耐低質化ストランドは、０．２ｍｍ未満の厚みを有している銀のような細い金属フィラメントから成る。
【００１１】
他の実施形態において、本発明の圧排糸は、繊維の混合物から作られる一つ以上のストランドから作られる。一つ以上の吸収力のある繊維が、一つ以上の、強化され、混合されたストランドを形成するために、一つ以上の種類の、質の低下に抵抗する繊維と共に撚られてもよい。混合されたストランドは、本発明の圧排糸を作るために、それから編まれるか、組紐にされるか、織られるか、撚り合わされる。この特別な実施形態において、全体の圧排糸が質の低下に耐えるように、編物、組紐、または、織物の各々のストランドは一つ以上の種類の耐低質化繊維を有利に含むことができる。
【００１２】
本発明の圧排糸は、例えば、カリウム硫酸アルミニウム、アルミニウム硫酸アンモニウム、硫酸アルミニウム、クロロ水和アルミニウム、酢酸アルミニウム、硫酸第２鉄、塩基性硫酸鉄、塩化第２鉄、およびそれら混合物のような活性剤で含浸されてもよい。吸収力のあるストランドは、活性剤溶液のためのキャリヤとしての働きをする。圧排糸が歯肉と歯の間の溝に詰め込まれるとき、活性剤は組織に解放され、そこにおいて、それが出血を抑える、すなわち、歯肉組織を堅くする。
【００１３】
耐低質化ストランドは、止血剤または他の侵食性材料の存在で、圧排糸に耐久性を与える。止血剤が他のストランドまたは繊維を破壊するとき、耐低質化ストランドがかかる質の低下に抵抗し、これによって、糸の構造的一体性を保持する。
【００１４】
本発明の圧排糸を作成するのに用いられる異なるストランドおよび／または繊維は、各々の繊維またはストランドが編物、組紐または織りのパターンに従うように、共に混合される。このようにして混合することは、編物、組紐、または織りのパターンの有益な特徴を危うくしない。このように、吸収力のある、耐低質化ストランドまたは繊維の混合物は、編物、組紐または織りのパターンに由来する利益を損なうことなく、圧排糸に有益な特性をもたらすことができる。  
少なくとも編みパターンの一つの有益な特性は、圧排糸が縦および横方向の両寸法において、有利にも弾性があって復元力があるということである。圧排糸が縦方向で延伸することができるので、糸は歯肉組織と歯の間の溝に、より容易に押し入ることができる。満たすのにより多くの糸を必要とする溝内の領域は、糸を縦方向に圧縮することによって満たされ得る。さらにまた、糸が縦方向に押されるか、引かれるとき、溝内に既に入れられている糸の部分は、あまり乱されることがない。
【００１５】
本発明の編みパターンのもう一つの長所は、それが放射方向寸法で復元力に富むということである。圧縮されたとき、編物の中のストランドと繊維は、あるレベルの記憶力を保持している。繊維はそれらの元の位置に戻る傾向があるので、歯肉は放射方向に押し出される。本発明の圧排糸で使われる繊維材の混合物は、各々の繊維を編みパターンに含むことによって、編みパターンの利益を保持する。吸収剤、合成繊維および金属ストランドまたは繊維の混合物は、編みパターンに由来する利益を損なうことなく、圧排糸に有益な特性をもたらすことができる。本発明のこれらと他の特徴は、以下の説明と添付の特許請求の範囲からより完全に明らかになるか、以下に述べられるように、本発明の実施によって学ばれ得よう。
【００１６】
本発明の上記のおよび他の長所と特徴をさらに明瞭にさせるために、本発明のより詳細な説明が添付の図面に例示されている特定の実施形態への言及によってなされるであろう。これらの図面は本発明の典型的な実施形態のみを表し、したがって、その範囲を限定するのに考慮されるべきではないことが理解される。本発明は、添付の図面を用いることによりさらなる特異性と詳細さをもって、説明される。
【発明を実施するための最良の形態】
【００１７】
Ｉ．圧排糸  
ここで用いられるとき、用語、「編む」および「編まれた」は、一連のインタロックしているループを形成するために、一つ以上の別々のストランドを用いるプロセスに関する。「ストランド」は、撚られるか、さもなければ結ばれた一つ以上の繊維を含んでもよい。  
Ａ．ストランドのパターン
本発明による圧排糸は、編むこと、組むこと、織ること、または、撚ることを含む、様々な技術のどれを用いてもでも作られ得る。
【００１８】
図１および２に示されるように、本発明の圧排糸を作るのに用いられ得る、編み技術の二つの普通の種類は、「開いた」ループと「閉じたループ」から作られる編物を含む。図１に示されている「開いた」ループは、第１のループ１０ａの端部１４ａと端部１６ａとが互いに交差しないように、隣接したループ１２ａでインタロックされた第１のループ１０ａを用いて形成されている。
【００１９】
対照的に、図２は、「閉じた」ループ編物として一般に知られているものを例示している。第１のループ１０ｂの端部１６ｂは、曲げ返され、ループ１０ｂを閉じる方法で交差している。
【００２０】
図３は、図１に示された開ループ形態を利用して構成されている、二列（概ね、１８ａと２０ａで指示されている）のループを例示している。図３から分かるように、列１８ａは複数のループ１０ａを含み、そして、それらは、隣接した列２０ａのループ１２ａでインタロックされている。図３は、一つのループから次のループに、同じループのコース、すなわち、列内で作られており、および、第１のストランド２１ａを列１８ａのために、第２のストランド２１ｂを列２０ａのために用いてなされ得る、「横糸」編みを例示している。代わりに、横糸編みは、一つのストランドまたは二つ以上のストランドを使っても実行され得る。
【００２１】
以下に十分に議論されるように、ストランド２１ａとストランド２１ｂとは、止血剤または他の腐食性材料の低質化作用に対する抵抗のような有益な特性を圧排糸に与えるために、混合物であるか、異なる材料の混合物を含むことができる。
【００２２】
図４は、代わりに、図２の閉ループ形態を利用して構成される、インタロックされたループの（概ね、それぞれ、１８ｂ、２０ｂおよび２２ｂで示される）三つの列を例示する。図４から分かるように、列１８ｂはループ１０ｂを含み、そして、それは隣接した列２０ｂのループ１２ｂでインタロックされている。列２０ｂのループ１２ｂは隣接した列２２ｂのループ２４ｂで、そして同様に、順にインタロックされている。
【００２３】
図４は、各々のストランドのインタロックしているループが、一つの列から次の列までつながるように、いくつかのストランド２６、２８、３０および３２がインタロックされている「横糸」編物を例示している。以下により十分に議論されるように、編まれたストランドは、圧排糸に有利な特性を与えるべく、一つ以上の異なる材料で作られ得る。
【００２４】
図５は、図２と図４に示された閉ループのパターンを用いて、四つのストランド３６、３８、４０および４２から編まれた歯肉縁圧排糸３４を示している。ストランド３６、３８、４０および４２の数とパターンは、図６に例示された圧排糸３４の断面図において、より直ちに明白であろう。
【００２５】
本発明の編まれた圧排糸は、図１ないし図５に示されるように、開ループまたは閉ループのパターン、すなわち、システムのいずれかを用いて構成され得ることが理解されよう。圧排糸３４はまた、編みパターンが十分な弾力性および／または復元力を提供する限り、他の織りパターンを用いて作られてもよい。さらにまた、編みパターンは幾本かのストランドをも含むことができること、そして、各々のストランドは幾本もの繊維から作られ得ることを、当業者は認識するであろう。
【００２６】
本発明の他の実施形態においては、組まれた、織られた、または、撚られた圧排糸を形成すべく、二つ以上のストランドがインタロックされている。
【００２７】
図９は、典型的な組まれた糸６０を例示する。組まれた糸６０は四対のストランド６２、６４、６６および６８を備え、各々の対は「ａ」ストランドと、「ｂ」ストランドとを含んでいる。組紐は、最も左のストランド対を取り、それを右に、次のストランドの下、上、および、それから下に通すことにより形成される。このパターンを例示すると、図９の組紐は、ストランド対６２（すなわち、ストランド６２ａと６２ｂ）を取り、そして、それをストランド対６４の下、ストランド対６６の上、そして、ストランド対６８の下に通すことによって続けられよう。このインタロックしているストランドのシリーズが続くと、ストランド対６４が、最も左のストランド対となる。更に組みを続けて、インタロックするストランドを有する組紐を形成するには、ストランド対６４をストランド対６６の下、ストランド対６８の上、そして、ストランド対６２の下等などを通すことになる。
【００２８】
本発明の組まれた糸は、組紐を形成すべくインタロックされた多くのストランドを含むことができる。さらにまた、組紐を作るためにインタロックされるストランドは、図９の場合のようにストランドの対であり得るか、一本のストランドであり得るか、または二つ以上のストランドを有し得る。
【００２９】
本発明は、ストランドの他の形態を用いて実行されてもよい。例えば、二つ以上のストランドが互いに隣接して置かれ、それから、撚られた糸を形成すべく、ストランドをインタロックするために撚られてもよい。もう一つの実施形態においては、二つ以上のストランドが、織物を形成すべく、インタロックされ得る。当業者は、圧排糸を形成するのに用いられ得る組紐と織物の異なる種類に精通していよう。
【００３０】
Ｂ．ストランドおよび／または繊維の混合物
図５および図６を引き続き参照するに、ストランド３６、３８、４０および４２はストランド材の混合物である。典型的な実施形態においては、ストランド３６、３８、および、４０は綿のストランドであり、そして、ストランド４２はナイロンまたはポリエステルのような合成ポリマーである。代わりに、ストランド４２は、カーボン基のセラミック、または約２ｍｍ未満の厚みを有する薄い金属ストランドであってもよい。混合されたストランドは、吸収ストランドに対する耐低質化ストランドの比率３：１を有する圧排糸３４を形成すべく編まれる。混合は、より多くの、または、より少しの吸収および／または耐低質化ストランドを用いることにより、所望によって、調節されてもよい。
【００３１】
他の耐低質化ストランドは０．２ｍｍ未満の厚みを有することもできるが、金属ストランドが０．２ｍｍ未満の厚みを有することは、金属フィラメントが快適さの増大と圧排糸の設置の容易さのための高い柔軟性を保持するために、特に有用である。０．２ｍｍ以上の厚さを有する金属ワイヤーは、過度に硬くなる傾向がある。金属あるいは他のフィラメントが高水準の柔軟性を有することを保証するためには、そのようなフィラメントは、好ましくは、約０．１５ｍｍ未満の厚み、より好ましくは、約０．１ｍｍ未満、最も好ましくは、約０．０７５ｍｍ未満の厚みを有する。
【００３２】
もう一つの実施形態において、混合された糸材料は、ストランドを作るために二つ以上の繊維を混合することによってつくられる。混合された繊維を有する一つ以上のストランドは、それから、圧排糸を製造するために編まれる。図７は、綿の繊維４６ａ−４６ｃと合成繊維４８の混合物から作られる典型的なストランド４４を例示する。繊維４６ａ−４６ｃと繊維４８は、吸収繊維と耐低質化繊維との比率が３：１であるストランド４４を形成するために、一緒に撚られている。
【００３３】
本発明の圧排糸がほとんど全ての混合比率を有し得るように、ストランドは、より多くのまたはより少しの吸収力のある繊維および／または耐低質化繊維から作られ得ることはいうまでもないであろう。さらにまた、混合されたストランドは、望ましい吸収力、耐低質化性または復元性を有する圧排糸を創生すべく、他の混合、または、非混合のストランドと混合されることもできる。
【００３４】
本発明の混合物をつくるのに用いられる材料は、天然および合成ポリマー、高分子被覆、金属フィラメント、または圧排糸に望ましい特性を与えることができる他の全ての糸状材料を含む。例えば、綿は、その吸収性、低価格および生体適合性の故に用いられ得る。一つの実施形態において、ポリマー繊維または金属フィラメントは、圧排糸に望ましい復元性、弾力性、または変形性を与えるために、選択され得る。銀のような金属フィラメントは、圧排糸を放射線不透過性にするために含まれ得る。他の適当な材料は、炭素の繊維およびフィラメントとセラミック繊維（例えば、ガラス繊維）を含み得る。
【００３５】
典型的な実施形態において、ナイロンまたはポリエステルのような合成ポリマーは、活性剤による低質化に耐えるために、圧排糸の編物に含まれる。以下に論じられるように、止血剤のような活性剤が本発明の圧排糸に含まれ得、処置の際の歯肉の出血を制御するのを支援する。腐食性である活性剤は、綿のような吸収力のある繊維を破壊することができる。本発明の一実施形態によれば、ナイロンまたはポリエステルのような合成ポリマーが、圧排糸の性能低下とこのような障害に抵抗するために、編物に含まれている。織物の障害を防ぐことは、圧排糸が歯肉組織を適切に圧排させ、押し込み器具が糸の編物を突き通して、下にある組織に損傷を与えるという可能性を減らすことを保証する助けとなる。
【００３６】
上述のように、非退化繊維またはフィラメントは、ストランド、または、個々の繊維を介して、編物に混合され得る。この事については、編物の各々のストランド内で一つの繊維として非退化材料を含むことが有利である。このように、各々のストランドは、繊維の混合物によって構造的に支持されて、改善されている。
【００３７】
編まれた圧排糸と同様に、組み、織り、撚りの、または他のストランドパターンを用いて作られた圧排糸は、ストランドパターン内に多くのストランドまたはストランドの組合せを有することができる。加えて、この組み、織り、撚りのストランドパターンは、例えば、図７に例示された組合せに類似した、異なる繊維の組合せを備える個々のストランドを有し得る。
【００３８】
再び、図９を参照するに、一つの実施形態において、ストランドの組６２、６４、６６および６８の一つ以上は、吸収力のあるストランドと耐低質化ストランドを含む。例えば、６２ａは耐低質化ストランドから成ることができ、そして、６２ｂは綿のような吸収力のあるストランドから成ることができる。
【００３９】
他の実施形態において、ストランドの組６２、６４、６６および６８の個々のストランドの一つ以上は、吸収力のある繊維および／または耐低質化繊維を含む繊維を有している。
【００４０】
さらに他の実施形態において、耐低質化ストランドおよび吸収力のあるストランドは、異なる、インタロックしているストランドの組である。例えば、ストランド６４ａおよび６４ｂの両者が綿のような吸収力のある材料から作られ、そして、ストランド６６ａおよび６６ｂはポリマーのような耐低質化ストランドから作られてもよい。
【００４１】
本発明の圧排糸は、特有なストランドパターンの利益を無効にすることなく、糸内に種々の異なる材料を有する利点を得るように設計されている。編まれた、組まれた、織られた、または、撚られた糸の全ては、所定の柔軟性、復元性および圧縮特性を有している。先行技術における試みとは異なり、本発明の混合物は、耐低質化ストランドおよび吸収力のあるストランドが、編物、織物、撚り物、または、組紐の一部を形成し、そして、柔軟であるので、糸の自然な動きを妨げない。
【００４２】
Ｃ．弾力性および復元性
図５および図６の編まれた圧排糸３４は、縦および横方向の両寸法において特徴的に非常に弾力的で復元力に富む。混合された糸を作製するのに用いられるストランド３６、３８、４０および４２の各々は、編みパターンによってもたらされる利点を崩壊しないように、編物の圧排糸３４の一部として形成される。
【００４３】
糸３４は、編みパターンの特性の故に、その長さに沿って容易に引き伸ばされ、そして放射方向に絞られ、すなわち、圧縮される。編まれた糸において、一本のストランドまたは複数のストランドは、各々のストランドの一部が横に、すなわち、糸の縦軸にほぼ直角に延びており、かくて、糸をその長さに沿って、より圧縮可能とし、また延伸可能にしている。対照的に、撚られたストランドまたは組紐のタイプの糸は、縦方向または横方向の弾力性がより少ない。
【００４４】
一般に、撚られたストランドまたは組紐タイプの糸の間では、組まれた糸を用いることが、撚られたストランドの糸よりも有利であることが判明した。というのは、組まれた糸は、歯科用押し込み器具の力の下、および、一旦、溝に押し込まれたときに周囲の歯肉組織によって及ぼされる圧力の下で、その構造完全性をよりよく維持するからである。
【００４５】
驚くべきことに、復元性の編まれた圧排糸を用いることは、その固有の弾力性および復元性が、組まれた、または、撚られたストランドの圧排糸の使用に慣らされている人々によって有害であると考えられるかもしれないという事実にもかかわらず、歯肉組織を圧排させる際にさえ、より有利であることが判明した。
【００４６】
縦方向の弾力性、すなわち、圧排糸を縦方向に引伸ばす能力は有益である。何故なら、それは、さらなる糸が歯と歯肉縁の間の溝に押し込まれたときに、詰め込まれていた糸が取り除かれる傾向を回避させるからである。圧排糸が詰め込まれるとき、編まれた糸の「延伸」は、糸の既に詰め込まれた部分が溝から引き出されることを生じさせることなく、応力が糸に置かれるのを可能にする。
【００４７】
本発明の圧排糸３４は、編みパターンの利益を無効にすることなく、糸において種々の異なる材料を有する利点を得るように設計されている。先行技術における試みとは異なり、本発明の混合物は、横方向および／または放射方向寸法での糸の動きを妨げない。何故なら、本発明において、各々のストランドは編みパターンの一部であるからである。
ＩＩ．活性剤
典型的な実施形態において、本発明の圧排糸は、止血剤のような活性剤を含んでいる。収斂薬と他の血管収縮薬を含む止血剤は、出血を制御し且つ歯肉組織を堅くするために、圧排糸に含浸され得る。
【００４８】
止血を援助することに有用である活性剤は、限定されるわけではないが、カリウム硫酸アルミニウム、アルミニウム硫酸アンモニウム、硫酸アルミニウム、クロロ水和アルミニウム、酢酸アルミニウム、他の水溶性アストリンジェントアルミニウム塩のようなアルミニウム化合物、および、それらの混合物を含む。収斂薬のもう一つの種類は、限定されるわけではないが、硫酸第２鉄、塩基性硫酸鉄、塩化第２鉄、および、それらの混合物を含む第二鉄塩のような鉄に基づく化合物を含む。他の収斂薬は、過マンガン酸塩、タンニンおよび塩化亜鉛を含む。一つの実施形態において、活性剤は、エピネフリンおよび／またはプロピルヘキセドリンのような血管収縮薬である。
【００４９】
活性剤は、典型的には水溶液のような溶液で歯肉組織に届けられる。上で論じたたように、典型的な実施形態において、圧排糸３４は、吸収力のある材料を含んでいる。吸収力のある材料は溶液を吸収し、それによって圧排糸３４に活性剤を含浸させる。活性剤は溶液以外のメカニズムを用いても含浸され得るが、溶液が有益である。というのも、それは溝内で簡単に絞られ得るからである。
【００５０】
圧排糸３４の編まれたパターンは、活性剤を吸収して、供給するのを助ける。編まれたパターンのインタロックしているループは、糸３４の隙間の量を実質的に増やす。そして、それは、圧排糸が大量の活性剤を担持するのを許容する。編みパターンは、付加的な活性剤を担持するので、圧排糸の止血能力に影響を及ぼすことなく、非吸収性のストランドが編みパターンに混合され得る。
【００５１】
その上、編まれた圧排糸の効果的に活性剤を歯肉組織に供給するという能力は、編まれた圧排糸が溝に詰め込まれるとき、圧縮されるという事実によって大いに高められる。このように、圧縮されるとき、編まれた糸は歯肉組織の小さな毛細管に止血薬または他の活性剤を実際に絞り出し得、それによって、出血を止めるために活性剤を出血している小孔に強制する。
【００５２】
ＩＩＩ．  使用方法
図８において、歯肉縁５４と歯５６の間の溝５２の中で歯肉縁圧排糸３４を押している歯科用器具５０が示されている。横方向における復元性と柔軟性とが、編まれた圧排糸３４が歯５６の縁５８のような不規則性に合致するのを許容する。
【００５３】
たとえ編まれた圧排糸のループが、入り組んだインタロックしているネットワークのために、多少緩やかなままにされているとしても、歯科用詰め込み器具が圧排糸を通り抜けることはない。むしろ、編まれた糸３４の圧縮性が、糸３４に歯科用詰め込み器具５０の縁部の周りに「くぼみ」を生じさせる。
【００５４】
編まれた圧排糸の圧縮性と可曲性のために、詰め込みの際に力が加えられたとき、糸が下にある歯肉組織に損傷を与える傾向はより少ない。これは、詰め込み用器具の力が、編まれた糸のインタロックしているループによって、より広い面積に亘り分散される傾向があるからである。また、編まれた糸の横方向の復元性が、溝の中での不規則性に合致するのを可能にしている。このように、編まれた糸は、単一の糸を用いて水平および垂直の両方向の圧排を達成することができる。
【００５５】
編まれた圧排糸のもう一つの長所は、それらの復元性の故に、それらの元の、圧縮されていない形状に戻ろうとするそれらの傾向である。このように、編まれた圧排糸が溝に詰め込まれるとき、それは圧縮され、そして、圧排糸の「記憶」は、糸に歯肉組織５４に対して外方へ穏やかに押させることになる。この外方へ押すことが、従来の圧排糸に対して、編まれた糸３４の歯肉組織を圧排させる能力を増大させている。
【００５６】
編まれた圧排糸の圧縮性に起因しているもう一つの有利さは、前歯の周りで歯肉組織を圧排させるときに、実感される。唇側の歯肉組織は、舌側の歯肉組織と比較すると、特に薄く、膜状である。本発明の編まれた圧排糸を用いると、舌側の歯肉組織は、編まれた圧排糸がわずかに圧縮されるだけの状態で適切に圧排され、そして、その圧縮性と、伸びて、より薄くなるその能力によって、同じ糸が、歯肉組織を過剰に圧排させることなく歯内部の唇側の溝内に詰め込まれ得る。この糸は、その後、望ましい、一般的な、安定した外向きの力を組織に及ぼす。
【００５７】
本発明の圧排糸のもう一つの特徴は、それが、編みパターンおよび編まれた糸に付随する利益を損なうことなく、長期間に亘り活性剤で化学的に含浸され得るということである。圧排糸の編物に混合された耐低質化繊維またはストランドは、化学的含浸を可能にし、しかも、活性剤が糸内の他の繊維を低質化させる場合には、圧排糸に強度を与える。
【００５８】
編まれた糸を用いると多くの利益があるが、場合によっては、組まれた、織られた、または、撚られた圧排糸が優先され得る。この優先傾向は、特定の糸を製造するコストの故、または、開業医が圧排糸の特定の種類について有するかもしれない経験の故であり得る。いずれにしても、組まれた、織られた、または、撚られた圧排糸は、本発明による、吸収力のあるストランドと耐低質化ストランドの組合せを含むことにより改善される。
【００５９】
本発明の組まれた、織られた、または、撚られた圧排糸は、組み、織り、または、撚りパターンに用いられている耐低質化ストランドまたは繊維を有することから利益を得ている。組まれた、織られた、または、撚られた圧排糸は、特有なストランドパターン種類に象徴的である方法で曲がり且つ圧縮する。このように、圧排糸の曲がりおよび圧縮特性は、耐低質化ストランドの包含によっては実質的に影響されない。さらにまた、組まれた、織られた、または、撚られた圧排糸は、活性剤が含浸され得、そして、活性剤による糸の性能低下に耐えることができる。
【００６０】
本発明は、その精神または本質的な特徴から逸脱することなく、他の特定の形態で実施され得る。制限的でないように、説明された実施形態は、あらゆる点で単なる例示であり限定的でないものとして考慮されるべきである。従って、本発明の範囲は、前述の説明よりむしろ添付の特許請求の範囲によって示される。特許請求の範囲の意味および均等の範囲内の全ての変更は、それらの範囲内に包含されるべきである。
【図面の簡単な説明】
【００６１】
【図１】編む際に使われる開ループ形態を例示している。
【図２】編む際に使われる閉ループ形態を例示している。
【図３】糸の一本のストランドから編まれた圧排糸を作るために、図１の開ループ形態を用いて糸の一本のストランドが編まれ得る方法を概略的に例示している。
【図４】いくつかのストランドから編まれた圧排糸を作るために、図２の閉ループ形態を用いて複数のストランドが組合わされ編まれ得る方法を概略的に例示している。
【図５】本発明の模範的な実施形態に従い四つのストランドから作られた、編まれた圧排糸のある長さを例示しており、そこにおいて、一つのストランドは合成材料から作られている。
【図６】図５の編まれた圧排糸の６−６線に沿う横断面を例示している。
【図７】繊維の混合物から作られている編物の単一のストランドを示している、本発明の他の実施形態を例示している。
【図８】歯の断面部分、歯の関連する歯肉縁および歯と歯肉縁の間の歯肉溝に押し込まれている編まれた圧排糸を例示している。
【図９】組紐状に編まれたパターンで、いくつかのストランドを用いて作られる典型的な圧排糸を例示している。
【図１】
2008502445.tif 000003
【図２】
2008502445.tif 000004
【図３】
2008502445.tif 000005
【図４】
2008502445.tif 000006
【図５】
2008502445.tif 000007
【図６】
2008502445.tif 000008
【図７】
2008502445.tif 000009
【図８】
2008502445.tif 000010
【図９】
2008502445.tif 000011
【国際調査報告】
2008502445.tif 000012
2008502445.tif 000013